(57)【要約】【課題】チップ型サージアブソーバをより容易かつ低コストで製造する。【解決手段】一面１１ａに複数の導電性膜１３を互いの間に放電間隙４を挟んで対向させて設けられるとともに各絶縁性基板３となる領域に区分する溝状のスクライブライン１４が形成された基板用グリーンシート１１と、一面１２ａに基板用グリーンシート１１の一面１１ａにおける放電間隙４の配置と同じ配置にして凹部７ａが形成されるとともに各蓋体７となる領域に区分する溝状のスクライブライン１５が形成された蓋体用グリーンシート１２とを製造する。これらグリーンシートを、必要に応じていずれか一方もしくは両方を焼結したのちに、所定のガス雰囲気中において、凹部７ａが放電間隙４に対向するようにして積層、接着して、各凹部７ａ内にガスが充填された積層シート２１とする。この積層シート２１を各素子本体２となる領域ごとに分離させて、素子本体２を得る。【選択図】      図２
2004179111.tif 000002
【特許請求の範囲】
【請求項１】
絶縁性基板の一面上に放電電極が互いの間に放電間隙を挟んで対向配置され、前記一面には前記放電間隙の周囲を囲って前記絶縁性基板との間に放電空間を形成する蓋体が設けられた構成の素子本体を有するチップ型サージアブソーバの製造方法であって、
絶縁性材料からなり一面に前記放電間隙を挟んで対向する前記放電電極が複数組形成される基板用グリーンシートもしくはこの基板用グリーンシートを焼結してなる基板用焼結シートの前記一面に、絶縁性材料からなり一面に前記放電間隙と同じ配置で凹部が形成される蓋体用グリーンシートもしくはこの蓋体用グリーンシートを焼結してなる蓋体用焼結シートを、前記放電間隙と前記凹部とが対向するようにして接着して積層シートとする接着工程と、
この積層シートが基板用グリーンシートもしくは蓋体用グリーンシートを有している場合にはこれを焼結したのちに、前記凹部間に位置する領域で分割して複数の前記素子本体を得る分割工程とを有していることを特徴とするチップ型サージアブソーバの製造方法。
【請求項２】
前記蓋体用グリーンシートの前記凹部を、プレス成形によって形成し、このプレス成形の際に、前記一面に、前記各蓋体となる領域を区分する溝状のスクライブラインを同時に形成することを特徴とする請求項１記載のチップ型サージアブソーバの製造方法。
【請求項３】
請求項１または２に記載のチップ型サージアブソーバの製造方法によって製造されることを特徴とするチップ型サージアブソーバ。
【発明の詳細な説明】
【０００１】
【発明の属する技術分野】
本発明は、サージから種々の電子機器等を保護し、事故を未然に防ぐために使用されるチップ型サージアブソーバ及びその製造方法に関する。
【０００２】
【従来の技術】
サージアブソーバは、通信線、電源線、アンテナ等、電子機器が外部から信号や電力を得るための入力部に接続し、外部から侵入する異常電圧から電子機器を保護するために使用されるものである。
【０００３】
このようなサージアブソーバとしては、放電管タイプのチップ型サージアブソーバが知られている。チップ型サージアブソーバは、絶縁性基板の一面上に導電性膜からなる放電電極が互いの間に放電間隙を挟んで対向配置され、この絶縁性基板の前記一面には前記放電間隙の周囲を囲って前記絶縁性基板との間に放電空間を形成する蓋体が設けられてなる素子本体を有しており、この素子本体には、各放電電極と電気的に接続されるとともに電子機器の基板との接続部をなす端子電極が形成されている。このチップ型サージアブソーバは、電子機器の基板に対して、端子電極をはんだ付けすることで実装される。
【０００４】
このようなチップ型サージアブソーバは、従来、以下のようにして製造していた（例えば後述する特許文献１参照）。
まず、絶縁性材料からなる絶縁体シートを用意し、その一面に、この絶縁体シートを複数の絶縁性基板に分割するためのスクライブライン（分割溝）を形成する。この一面において、各絶縁性基板となる領域に、互いの間に放電間隙を挟んで対向させて放電電極を設ける。さらに、この一面の、各絶縁性基板となる領域に、前記蓋体を接着するためのガラス系接着剤層を形成したのち、絶縁体シートをスクライブラインに沿って分割して、各絶縁性基板を得る。一方で、絶縁性材料から、絶縁性基板に接着される側に前記放電空間を形成するための凹部を有する蓋体を個別に作成する。
そして、絶縁性基板に対して蓋体を不活性ガス中で接着して、絶縁性基板と蓋体との間に不活性ガスを封入する。
このようにして絶縁性基板と蓋体とが接着されてなる素子本体においては、各放電電極の端部が露出されている。最後に、素子本体において各放電電極が露出される端部にディッピング等によって端子電極を形成し、さらにこの端子電極にＮｉめっき及びはんだめっきを施すことによって、チップ型サージアブソーバを得る。
【０００５】
このようにして得られた各絶縁性基板に対して、各蓋体を、それぞれ放電間隙に対して凹部が対向するようにして接着して、素子本体を得る。
この接着作業は、一面に絶縁性基板及び蓋体と同形状をなす穴が複数形成された冶具を用いて行われるものである。まず、各絶縁性基板を、冶具の穴内に、放電電極及び放電間隙が形成される前記一面が上方を向くようにしてそれぞれ振り込み、続いて各蓋部を、前記凹部が形成される前記一面が下方を向くようにしてこの穴内に振り込む。そして、この状態で冶具ごと絶縁性基板及び蓋体をヒータによって加熱することで絶縁性基板上のガラス系接着剤層を融解させ、その後これらを冷却することでガラス系接着剤層を固化させて絶縁性基板と蓋体とを接着し、前記の素子本体を得る。
ここで、この接着作業は、上記の手順に限られるものではなく、冶具の穴内に、まず、各蓋部を、前記凹部が形成される前記一面が上方を向くようにして振り込み、続いて、各絶縁性基板を、放電電極及び放電間隙が形成される前記一面が下方を向くようにしてそれぞれ振り込んでもよい。
【０００６】
最後に、この素子本体において、放電電極の端部が露出する端面にそれぞれ放電電極と電気的に接続させて端子電極を設けることで、チップ型サージアブソーバを得る。
【０００７】
【特許文献１】
特開２００１−３５６３３号公報（段落００１６、第１図）
【０００８】
【発明が解決しようとする課題】
しかし、上記の製造方法では、絶縁性基板と蓋体とを接着する際に、これらをそれぞれ冶具の穴内に振り込んでいたので、接着作業に手間がかかり、これが製造コストを高くする要因となっていた。
また、上記のように、絶縁性基板は、焼結シートをスクライブラインに沿って割ることによって得ているので、絶縁性基板の縁にバリが生じやすく、絶縁性基板の形状精度が低下しやすい。ここで、蓋体をプレス成形によって個別に製造する場合には、蓋体にはこのような形状精度低下の問題は生じないが、蓋体を絶縁性基板と同様にして焼結シートを分割することによって得ている場合には、同様に蓋体の形状精度が低下しやすい。そして、このように絶縁性基板や蓋体の形状精度が低いと、これらを冶具の穴内に振り込みにくくなって接着作業にさらに手間がかかってしまう。
【０００９】
また、このように焼結シートが適正に割れずに絶縁性基板や蓋体の縁に割れや欠けが生じた場合は、絶縁性基板と蓋体との間に形成される放電空間の封止不良を招き、歩留まりが低下してしまう。従来は、このように絶縁性基板や蓋体に欠けが生じた場合にも放電空間の確実な封止が行われるよう、絶縁性基板及び蓋体において接着しろまたは切断しろを大きく取っているが、これによって同一面積のグリーンシートや焼結シートから得られる絶縁性基板や蓋体の個数が少なくなるので、製造コストが高くなってしまっていた。
【００１０】
本発明は、上記事情に鑑みてなされたものであって、より容易かつ低コストで製造することが可能なチップ型サージアブソーバ及びその製造方法を提供することを目的としている。
【００１１】
【課題を解決するための手段】
本発明にかかるチップ型サージアブソーバの製造方法は、絶縁性基板の一面上に放電電極が互いの間に放電間隙を挟んで対向配置され、前記一面には前記放電間隙の周囲を囲って前記絶縁性基板との間に放電空間を形成する蓋体が設けられた構成の素子本体を有するチップ型サージアブソーバの製造方法であって、絶縁性材料からなり一面に前記放電間隙を挟んで対向する前記放電電極が複数組形成される基板用グリーンシートもしくはこの基板用グリーンシートを焼結してなる基板用焼結シートの前記一面に、絶縁性材料からなり一面に前記放電間隙と同じ配置で凹部が形成される蓋体用グリーンシートもしくはこの蓋体用グリーンシートを焼結してなる蓋体用焼結シートを、前記放電間隙と前記凹部とが対向するようにして接着して積層シートとする接着工程と、この積層シートが基板用グリーンシートもしくは蓋体用グリーンシートを有している場合にはこれを焼結したのちに、前記凹部間に位置する領域で分割して複数の前記素子本体を得る分割工程とを有していることを特徴としている。
【００１２】
このチップ型サージアブソーバの製造方法では、基板用グリーンシートもしくは基板用焼結シートと、蓋体用グリーンシートもしくは蓋体用焼結シートとを接着して積層シートとし、この積層シートが基板用グリーンシートもしくは蓋体用グリーンシートを有している場合にはこれを焼結したのちに、これらを分割して素子本体を得る。
すなわち、このチップ型サージアブソーバの製造方法では、（Ａ）基板用グリーンシートと蓋体用グリーンシート、（Ｂ）基板用グリーンシートと蓋体用焼結シート、（Ｃ）基板用焼結シートと蓋体用グリーンシート、（Ｄ）基板用焼結シートと蓋体用焼結シート、のいずれかの組み合わせからなる積層シートを、（（Ａ）、（Ｂ）、（Ｃ）のいずれかの組み合わせの場合には積層シートを焼結したのちに）分割して各素子本体を得るので、従来の絶縁性基板と蓋体とを個々に接着する製造方法のように各絶縁性基板と各蓋体のそれぞれについて冶具を用いて位置決めする手間が不要となる。
【００１３】
また、このチップ型サージアブソーバの製造方法では、各素子本体は、放電空間の封止面同士がすでに接着された状態で積層シートから分離されるので、各素子本体の封止面に割れや欠けが生じにくく、放電空間が確実に封止された素子本体を得ることができる。
さらに、このように各素子本体の放電空間の封止面に割れや欠けが生じにくいので、絶縁性基板及び蓋体において接着しろまたは切断しろを最小限にすることができ、これによって同一面積のグリーンシートから得られる絶縁性基板や蓋体の個数を増加させることができる。
【００１４】
また、このチップ型サージアブソーバの製造方法において、前記蓋体用グリーンシートの前記凹部を、プレス成形によって形成し、このプレス成形の際に、前記各蓋体となる領域を区分する溝状のスクライブラインを同時に形成してもよい。
この場合には、蓋体用グリーンシートに、一度のプレス成形で凹部とスクライブラインとを形成することができ、製造工程を簡略化することができる。
【００１５】
また、本発明にかかるチップ型サージアブソーバは、上記の製造方法によって製造されるので、低コストであるとともに、放電空間の封止が確実である。
【００１６】
【発明の実施の形態】
以下、本発明にかかるチップ型サージアブソーバ及びその製造方法の一実施形態を、図１及び図２を参照しながら説明する。
【００１７】
まず、本発明にかかるチップ型サージアブソーバの製造方法によって製造されるチップ型サージアブソーバの構成について説明する。図１に示すように、このチップ型サージアブソーバ１の素子本体２は、絶縁性基板３と、絶縁性基板３の一面３ａ上に互いの間に放電間隙４を挟んで対向配置されかつそれぞれ一面３ａの異なる縁部まで達する一対の放電電極５と、放電間隙４の周囲を囲って絶縁性基板３との間に放電空間６を形成する蓋体７とを有する構成とされており、素子本体２において各放電電極５が縁部まで設けられている端部には、それぞれ放電電極５と電気的に接続される端子電極８が設けられている。
【００１８】
本実施の形態では、絶縁性基板３及び蓋体７は、絶縁性材料を四角形板状に成形したものであって、蓋体７において、絶縁性基板３の一面３ａと対向させられる面には、一面３ａとの間に放電空間６を形成するための凹部７ａが形成されている。絶縁性基板３と蓋体７との間には、凹部７ａの全周を囲むようにして接着剤層９が設けられており、この接着剤層９によって絶縁性基板３と蓋体７とが接着されるとともに、これらの間に形成される放電空間６が気密に封止されている。また、放電電極５は、それぞれ基板３の一面３ａの対向する縁部まで設けられている。
ここで、この放電空間６内には、放電電極５間での放電条件を一定にしてチップ型サージアブソーバ１の放電特性を一定に保つために、不活性ガスが封止されている。
また、端子電極８の表面には、Ｎｉめっき、はんだめっきのうちのいずれか一方もしくは両方が施されている。
【００１９】
以下、本発明にかかるチップ型サージアブソーバの製造方法の一実施例を、図２を用いて示す。
〔グリーンシート形成工程〕
まず、図２（ａ）に示すように、絶縁性材料の粉末とバインダーとを含むスラリーをドクターブレード法等によってシート状に形成して、絶縁性基板３となる基板用グリーンシート１１と、蓋体７となる蓋体用グリーンシート１２とをそれぞれ作成する。
これら基板用グリーンシート１１及び蓋体用グリーンシート１２の原料となる絶縁性材料としては、例えば、アルミナ、コランダム、ムライト、コランダムムライト、またはこれらの混合物等が用いられる。
ここで、これら基板用グリーンシート１１、蓋体用グリーンシート１２は、ドクターブレード法によって所望の厚みに形成してもよく、また、ドクターブレード法等によって形成した複数枚のグリーンシートを積層して所望の厚みに形成した構成としてもよい。
【００２０】
〔導電性膜（放電電極）形成工程〕
次に、図２（ｂ）に示すように、基板用グリーンシート１１の一面１１ａに、複数の導電性膜１３を、互いの間に放電間隙４を挟んで対向させて設ける。
この導電性膜１３は、この基板用グリーンシート１１から得られる素子本体２において各放電電極５を構成するものであって、金属、酸化物を初めとした電気伝導性、電子放出性を有する物質、例えば、Ａｇ（銀）、Ａｇ／Ｐｄ（銀／パラジウム）、ＳｎＯ２（二酸化スズ）、Ａｌ（アルミニウム）、Ｎｉ（ニッケル）、Ｃｕ（銅）、Ｔｉ（チタン）、ＴｉＮ（窒化チタン）、ＴｉＣ（チタンカーバイド）、Ｔａ（タンタル）、Ｗ（タングステン）、ＳｉＣ（シリコンカーバイド）、ＢａＡｌ（バリウムアルミ）、Ｎｂ（ニオブ）、Ｓｉ（ケイ素）、Ｃ（炭素）、Ａｇ／Ｐｔ（銀／プラチナ）、ＩＴＯ（インジウム−スズ酸化物）、Ｒｕ（ルテニウム）等の導電性金属、もしくはこれらの混合物によって構成される。
この導電性膜１３は、上記のような物質を含むペーストを基板用グリーンシート１１の一面１１ａ上に、スクリーン印刷によって形成したのちに仮焼結することで形成するほか、スパッタ法、蒸着法、イオンプレーティング法、ＣＶＤ法、焼き付け法等の一般的な薄膜形成方法を用いて形成することができる。
【００２１】
また、放電間隙４は、導電性膜１３を形成する際に、導電性膜１３を互いの間に放電間隙４を有するパターンで形成することによって得てもよく、また、導電性膜１３を帯状に形成し、この導電性膜１３を切削加工またはレーザー加工によって切断することによって形成してもよい。
本実施の形態では、基板用グリーンシート１１の一面１１ａにおいて、絶縁性基板３となる領域を複数またぐようにして帯状の導電性膜１３を形成し、各絶縁性基板３となる領域内で導電性膜１３を切断して放電間隙４を形成している。
【００２２】
ここで、この基板用グリーンシート１１には、この導電性膜１３の形成と前後して、一面１１ａに、プレス成形等によって溝状のスクライブライン１４を形成して、このスクライブライン１４によって基板用グリーンシート１１を、各絶縁性基板３となる領域に区分する。ここで、このスクライブライン１４は、基板用グリーンシート１１において一面１１ａとは反対側を向く他面に形成してもよく、また一面１１ａと他面の両方に形成してもよい。
【００２３】
〔蓋体用グリーンシート成形工程〕
一方、蓋体用グリーンシート１２には、図２（ｃ）に示すように、その一面１２ａに、基板用グリーンシート１１の一面１１ａにおける放電間隙４の配置と同じ配置にして、プレス成形等によって凹部７ａを形成する。
また、蓋体用グリーンシート１２には、一面１２ａに溝状のスクライブライン１５を形成して、このスクライブライン１５によって蓋体用グリーンシート１２を、各蓋体７となる領域に区分する。本実施の形態では、凹部７ａをプレス加工によって形成しており、スクライブライン１５は、凹部７ａを形成するプレス加工の際に凹部７ａと同時に形成している。ここで、このスクライブライン１５は、蓋体用グリーンシート１２において一面１２ａとは反対側を向く他面に形成してもよく、また一面１２ａと他面の両方に形成してもよい。
【００２４】
〔接着剤層形成工程〕
次に、基板用グリーンシート１１上に放電間隙４のそれぞれの周囲を囲むようにして接着剤層９を形成するか、蓋体用グリーンシート１２上または該蓋体用グリーンシートを焼結してなる焼結シート上に凹部７ａのそれぞれの周囲を囲む接着剤層９を形成する。
本実施の形態では、図２（ｄ）に示すように、基板用グリーンシート１１の放電間隙４のそれぞれの周囲を囲むようにして接着剤層９を形成している。
ここで、接着剤層９を構成する接着剤としては、ＳｉＯ２（二酸化ケイ素）、Ｂ２Ｏ３（酸化ホウ素）、ＰｂＯ（酸化鉛）、Ｎａ２Ｏ（酸化二ナトリウム）、Ｌｉ２Ｏ（酸化リチウム）、ＢａＯ（酸化バリウム）、ＣａＯ（酸化カルシウム）、ＺｎＯ（酸化亜鉛）、ＭｇＯ（酸化マグネシウム）、ＴｉＯ２（酸化チタン）、Ａｌ２Ｏ３、Ｐ３Ｏ５（酸化リン）のうち、一種または二種以上を混合してなるガラスを用いることができる。
そして、このような接着剤をスクリーン印刷等によって放電間隙４の周囲を囲むパターンで印刷したのちに、仮焼結を行うことで接着剤層９を形成する。
【００２５】
〔接着工程〕
続いて、基板用グリーンシート１１と蓋体用グリーンシート１２とを、グリーンシートの状態のまま、もしくは必要に応じていずれか一方もしくは両方を焼結してそれぞれ基板用焼結シート１６、蓋体用焼結シート１７としたのち、（Ａ）基板用グリーンシート１１と蓋体用グリーンシート１２、（Ｂ）基板用グリーンシート１１と蓋体用焼結シート１７、（Ｃ）基板用焼結シート１６と蓋体用グリーンシート１７、（Ｄ）基板用焼結シート１６と蓋体用焼結シート１７、のいずれかの組み合わせで、不活性ガス雰囲気中において、凹部７ａが放電間隙４に対向するようにして積層して、各凹部７ａ内にガスが充填された積層シート２１とする（図２（ｅ）参照）。
【００２６】
そして、この積層シート２１を加熱して接着剤層９を融解させ、接着剤層９が融解したのちにこの積層シート２１を冷却することで、接着剤層９を固化させて、積層シート２１を構成する基板用焼結シート１６と蓋体用焼結シート１７とを接着するとともに、各放電空間６を気密に封止する。
ここで、この積層シート２１が基板用グリーンシート１１もしくは蓋体用グリーンシート１２を有している場合（すなわち前記（Ａ）、（Ｂ）、（Ｃ）のいずれかの組み合わせで積層した場合）には、接着剤層９を融解させる際、もしくはこれと前後して、積層シート２１を不活性ガス中で焼結する。
前記放電空間６内に封入する不活性ガス、及び焼結の際の雰囲気ガスとしては、例えばＨｅ（ヘリウム）、Ａｒ（アルゴン）、Ｎｅ（ネオン）、Ｘｅ（キセノン）、ＳＦ６（六ふっ化硫黄）、ＣＯ２（二酸化炭素）、Ｃ３Ｆ８（パーフルオロプロパン）、Ｃ２Ｆ６（パーフルオロエタン）、ＣＦ４（テトラフルオロメタン）、Ｈ２（水素分子ガス）、大気等、及びこれらの混合ガスを使用できる。
【００２７】
〔分離工程〕
そして、図２（ｆ）に示すように、この積層シート２１を各素子本体２となる領域ごとに分離させて、素子本体２を得る。
本実施の形態では、焼結体をローラーに通すなどして圧力を加えることで、基板用焼結シート１６及び蓋体用焼結シート１７とを、それぞれスクライブライン１４、１５に沿って割り、素子本体２を得ている。これに限らず、各素子本体２は、積層シート２１をダイシングによって分割することで得てもよい。
【００２８】
最後に、このようにして得た素子本体２において、放電電極５の断面が露出する端部に、放電電極５と電気的に接続された端子電極８を形成し、さらに端子電極８にＮｉめっき、はんだめっきのうちのいずれか一方もしくは両方を施して、図１に示すチップ型サージアブソーバ１を得る。
この端子電極８は、例えば素子本体２にディッピング等によってＡｇ、Ｐｔ、Ａｕ、Ｐｄ、Ｐｂ、Ｓｎ、Ｎｉ、Ｆｅ、Ｃｒ、Ａｌ、Ｒｕ、Ｒｈのうち、一種または二種以上を混合してなる導電性ペースト、もしくは導電性樹脂ペーストを設けて、これを焼結することによって形成することができる。
【００２９】
このチップ型サージアブソーバの製造方法では、基板用焼結シート１６と蓋体用焼結シート１７とが接着されてなる積層シート２１を分割して各素子本体２を得るので、従来の絶縁性基板と蓋体とを個々に接着する製造方法のように各絶縁性基板３と各蓋体７のそれぞれについて冶具を用いて位置決めする手間が不要となり、チップ型サージアブソーバ１の製造工程を簡略化することができ、製造コストを低減することができるとともに、大量生産が容易となる。
【００３０】
また、このチップ型サージアブソーバの製造方法では、各素子本体２は、放電空間６の封止面同士がすでに接着された状態で積層シート２１から分離されるので、素子本体２における放電空間６の封止面には割れや欠けが生じにくく、放電空間６が確実に封止された素子本体２を得ることができ、チップ型サージアブソーバ１の歩留まりを向上させて、製造コストを低減させることができる。
さらに、このように各素子本体２の放電空間６の封止面に割れや欠けが生じにくいので、絶縁性基板３及び蓋体７において接着しろまたは切断しろを最小限にすることができ、これによって同一面積のグリーンシートから得られる絶縁性基板３や蓋体７の個数を増加させることができ、材料歩留まりを向上させて、製造コストを低減させることができる。
【００３１】
また、このチップ型サージアブソーバの製造方法では、蓋体用グリーンシート１２の一面１２ａの凹部７ａを、プレス成形によって形成し、このプレス成形の際に、各素子本体２となる領域を区分する溝状のスクライブライン１５も同時に形成しているので、製造工程を簡略化することができ、チップ型サージアブソーバ１を低コストかつ容易に製造することができる。
【００３２】
そして、このような製造方法によって製造されるチップ型サージアブソーバ１は、低コストで製造可能でかつ放電空間の封止が確実で、信頼性が高い。
【００３３】
【発明の効果】
本発明によれば、以下の効果を奏する。
本発明のチップ型サージアブソーバの製造方法によれば、予め二枚のシートを接着してなる積層シートを分割して各素子本体を得るので、各絶縁性基板と各蓋体とを接着する際に冶具を用いて位置決めする手間が不要となり、製造コストを低減することができ、また大量生産が容易となる。
また、各素子本体は、放電空間の封止面同士がすでに接着された状態で積層シートから分離されるため、素子本体における放電空間の封止面には割れや欠けが生じにくく、放電空間の封止を確実に行うことができ、歩留まりを向上させて、製造コストを低減することができる。
さらに、このように各素子本体の放電空間の封止面に割れや欠けが生じにくいので、絶縁性基板及び蓋体において接着しろまたは切断しろを最小限にすることができ、これによって同一面積のグリーンシートや焼結シートから得られる絶縁性基板や蓋体の個数を増加させることができ、材料歩留まりを向上させて、製造コストを低減することができる。
【００３４】
そして、このような製造方法によって製造されるチップ型サージアブソーバは、低コストで製造可能でかつ放電空間の封止が確実で、信頼性が高い。
【図面の簡単な説明】
【図１】本発明にかかるチップ型サージアブソーバの製造方法によって作成されるチップ型サージアブソーバの構成を示す縦断面図である。
【図２】本発明にかかるチップ型サージアブソーバの製造方法を工程順に示す図である。
【符号の説明】
１  チップ型サージアブソーバ        ２  素子本体
３  絶縁性基板                      ３ａ  絶縁性基板の一面
４  放電間隙                        ５  放電電極
６  放電空間                        ７  蓋体
７ａ  凹部                          ９  接着剤層
１１  基板用グリーンシート          １１ａ  基板用グリーンシートの一面
１２  蓋体用グリーンシート          １２ａ  蓋体用グリーンシートの一面
１４、１５  スクライブライン        ２１  積層シート
【図１】
2004179111.tif 000003
【図２】
2004179111.tif 000004